본 발명은 같은 색깔을 지니는 양자점들을 하나의 집합체로 형성하여 간섭을 최소화시킨 디스플레이에 사용되는 양자점 집합체의 집합 방법에 관한 것으로, 내측 튜브와 외측 튜브로 구성된 이중튜브를 제조하는 단계; 콜로이드 분산액에 양자점이 분산된 양자점 잉크를 상기 내측 튜브에 수용시키는 단계; 상기 외측튜브에 계면활성제를 포함하는 물 수용액을 수용시키는 단계; 상기 내측 튜브 및 외측 튜브에 압력을 가하여 각각 수용된 양자점 잉크 및 물을 분사하여 상기 양자점 잉크를 액적으로 생성하는 단계; 및 상기 액적 형태의 양자점 잉크를 자외선 영역을 통과시켜 경화시키는 단계;를 포함하여 구성되어, 같은 색깔을 지니는 양자점들을 하나의 집합체로 형성하여 간섭을 최소화시킴으로서 양자점들의 에너지가 색의 간섭에 의해 분산되지 않아 에너지 효율이 향상되며 간섭을 최소화시킴으로서 양자점들의 색이 간섭에 의해 발생하는 깜박거림 현상을 감소시키는 효과가 있다.
주어진 문장을 읽고 간략하게 요약해주세요.

문장: 
[ 발명의 명칭 ]
디스플레이에 사용되는 양자점 집합체의 집합 방법ASSEMBLING METHOD OF QUNTUAM DOT ASSEMBLY FOR DISPLAY
[ 기술분야 ]
본 발명은 디스플레이에 사용되는 양자점 집합체의 집합 방법에 관한 것으로, 더욱 상세하게는 같은 색깔을 지니는 양자점들을 하나의 집합체로 형성하여 간섭을 최소화시킨 디스플레이에 사용되는 양자점 집합체의 집합 방법에 관한 것이다.
[ 배경기술 ]
양자점(Quantum Dot; QD)은 크기에 따라 에너지 밴드갭(Energy Bandgap)이 변하는 반도체 나노입자이다. 양자점은 나노미터 크기의 물질에서는 전자의 움직임이 공간적으로 제한받게 되어 양자역학적 현상에 의해 그 이상의 크기에서는 나타나지 않던 독특한 전기적, 광학적, 역학적 특성 등이 나타난다. 특히, 양자점의 크기가 전자와 정공이 쿨롱인력으로 결합한 상태인 엑시톤(Exciton)의 반지름(Bohr Radius)보다 작아지면 양자구속 효과(Quantum Confinement Effect)에 의해 에너지 준위가 양자화되고, 입자크기가 작아질수록 에너지 밴드갭이 커진다. 대략 엑시톤(Exciton)의 크기는 2nm~10nm 사이에 존재한다.양자점은 크기, 모양 및 화학적 조성을 제어해서 에너지 밴드갭을 가시광선 영역을 넘어 자외선, 적외선 영역까지 폭넓게 변화시킬 수 있다. 또한 전자가 양자화된 에너지 준위 사이를 전이하므로 발광선폭이 다른 형광체보다 매우 좁아서 색순도가 우수한 장점을 가지고 있기 때문에 양자점은 차세대 디스플레이 및 조명용 광원으로 유망하다. 또한 양자점은 발광파장을 쉽게 조절할 수 있고 높은 광효율과 광안정성을 가지고 있기 때문에 발광소자뿐만 아니라 태양전지, 포토다이오드, 생물학적 표지(Biomarker) 등으로 응용 가능성이 높아서 활발하게 연구되고 있다.한편, 액정표시장치(Liquid Crystal Display ; LCD)는 스스로 빛을 낼 수 없기 때문에 광원 역할을 하는 백라이트가 필수적이다. 기존의 발광다이오드(Light Emitting Diode ; LED) 백라이트 유닛(Back Light Unit; BLU)를 탑재한 LCD는 흰색을 내기 위해 적색(R)과 녹색(G) 대비 청색(B) 각각의 색상을 내는 3가지 LED조합을 사용하였다. 하지만 최근에는 가장 효율이 좋은 블루(Blue) LED에 옐로우(Yellow) 형광체를 덧발라 흰색을 구현한다. LCD는 기존의 LCD에 사용되는 LED 백라이트의 성능을 양자점을 이용하여 개선시킨 것이다. 양자점은 OLED(Organic Light Emitting Diode)와 같이 전압을 가하면 자발광하거나, 같은 크기의 파장을 가진 빛을 흡수하여 재방출한다. 양자점은 입자가 작을수록 장파장을 흡수하고, 입자가 클수록 단파장을 흡수한다. 예컨대, 양자점의 크기가 작으면 녹색과 같은 짧은 파장의 가시광선을 방출하며, 크기가 커질수록 빨간색과 같은 파장이 긴 가시광선을 방출한다. 예컨대, 2nm 크기의 양자점은 청색을 표시하고, 2.5nm 크기의 양자점은 녹색을 발광하며, 3nm의 양자점은 연두색을 발광하고, 5nm의 양자점은 주황색을 발광하며, 6nm크기의 양자점은 적색을 발광한다. 즉, 양자점이 발광하는 색을 달리하여 구성할 수 있다. 양자점을 상용화하는 방향은 두가지로 진행되고 있다. 첫째, 광여기를 통해 빛을 내게 하는 형광방식(Photoluminescence; PL)과 둘째, 전기적으로 여기시켜 빛을 내게 하는 전기발광방식(Electroluminescence; EL)이 있다. 이중 PL의 경우는 LCD에 있는 LED 백라이트(BLU)에 양자점을 넣어서 LCD의 색순도와 색재현 범위(Color Gamut)를 크게 개선하는 기술(QD-LCD)이다. 도 1은 PL에 있어서 양자점을 넣는 방식에 따라 구분한 것을 나타낸 도면이다. 도 1에서와 같이 양자점을 넣는 방식에 따라 PL을 다시 세가지 방식으로 나눌 수 있다. 첫째, 청색 LED 패키지에 주황색, 빨강색 양자점을 넣는 온칩(On-chip) 방식, 둘째, 양자점을 유리관에 넣어서 측면에서 청색 LED로 여기하여 발광시키는 측면 광학(Edge Optic) 방식, 셋째, 양자점을 고분자 필름에 분산시켜 LED 후면 발광 유닛으로 발광시키는 필름(Film) 방식이 있다.현재 셋째 방식인 필름 방식이 양산성 확보에 적합한 방식으로 선호되는 추세다. 도 2는 일반적으로 양자점이 응집하여 있는 상태를 나타낸 도면이다. 전술한 PL에 있어서, 양자점 디스플레이에서 최소 두가지 이상의 양자점이 사용되었다. 예컨대, PL의 3가지 방식인 온칩 방식, 레일 방식, 필름 방식 모두의 경우 블루 LED에 흰색을 내기 위해서 두가지 이상(녹색 및 적색)의 양자점을 사용해야 한다. 이때, 중요한 것은, 코팅되는 서로 다른 종류의 양자점이 서로 균일하게 일정한 간격 이상(보통은 10nm 이상)으로 떨어져 있어야 효율이 높은데, 보통은 두가지 종류의 양자점을 무작위로 혼합해서 코팅하면 서로 다른 양자점끼리 매우 가깝게 응집(aggregation)하는 경우가 발생할 수 있다. 이는 디스플레이 효율 저하로 나타나는 문제점이 있다. 즉, 서로 다른 종류의 양자점이 매우 인접한 경우, 단파장의 빛을 흡수하여 빛을 내야 하는 에너지가 인접한 에너지 준위가 낮은 양자점으로 전달되어 빛 발광효율이 떨어지는 단점이 있다. 예컨대, 블루(blue) LED 에너지를 받은 녹색(Green) 양자점이 받은 에너지를 모두 녹색 양자점 발광에 사용하지 못하고 인접한 적색(Red) 양자점으로 에너지를 전달시키면 에너지가 분산되어 발광효율이 떨어진다. 한편, 선행기술로써 나노시스, 인크.에 의해 출원되어 공개딘 대한민국 공개특허 제10-2013-0120486호(이하, 선행기술)에 개시된 양자 도트 필름들, 조명 디바이스들, 및 조명 방법이 개시되어 있다. 선행기술은 양자도트 기반의 조명 디바이스에서 효율 및 광학적 특성을 향상시키기 위하여 양자점들을 코팅하는 방법에 대해서는 개시하고 있으나, 각각의 색이 다른 양자점들 간의 간섭에 의해 발생하는 에너지의 분산 문제에 대해서는 적절할 해결책을 개시하고 있지 않다. 
[ 선행기술문헌 ]

[ 특허문헌 ]
대한민국 특허공개 제10-2013-0120486호(발명의 명칭 : 양자 도트 필름들, 조명 디바이스들, 및 조명 방법들)
[ 발명의 개요 ]

[ 해결하려는 과제 ]
따라서 본 발명은 상술한 종래기술의 문제점을 해결하기 위한 것으로서, 같은 색깔을 지니는 양자점들을 하나의 집합체로 형성하여 서로 다른 색깔을 갖는 양자점들 간의 간섭에 의하여 효율이 떨어지는 것을 방지하는 디스플레이에 사용되는 양자점 집합체 및 집합 방법을 제공하는 것을 목적으로 한다. 
[ 과제의 해결 수단 ]
상기와 같은 목적을 달성하기 위한 본 발명에 따른, 디스플레이에 사용되는 양자점 집합체의 집합 방법은, 내측 튜브와 외측 튜브로 구성된 이중튜브를 제조하는 단계; 콜로이드 분산액에 양자점이 분산된 양자점 잉크를 상기 내측 튜브에 수용시키는 단계; 상기 외측튜브에 계면활성제를 포함하는 물 수용액을 수용시키는 단계; 상기 내측 튜브 및 외측 튜브에 압력을 가하여 각각 수용된 양자점 잉크 및 물을 분사하여 상기 양자점 잉크를 액적으로 생성하는 단계; 및 상기 액적 형태의 양자점 잉크를 자외선 영역을 통과시켜 경화시키는 단계;를 포함하여 구성된다. 상기 액적의 크기는 30nm~ 300um의 크기로 형성되는 것일 수 있다. 상기와 같은 목적을 달성하기 위한 본 발명에 따른, 디스플레이에 사용되는 양자점 집합체의 집합 방법은, 콜로이드 분산액에 양자점이 분산된 양자점 잉크를 잉크젯 카트리지에 수용하는 단계; 상기 수용된 양자점 잉크를 노즐을 통해 일정한 크기 형태로 기판 상에 분사하는 단계; 상기 분사된 양자점 잉크를 자외선에 노출시켜 경화시키는 단계; 및 상기 양자점 잉크를 기판으로부터 분리하는 단계;를 포함하여 구성된다. 상기 일정한 크기의 상기 양자점 잉크의 크기는, 30nm~ 300um의 크기로 형성되는 것일 수 있다. 상기와 같은 목적을 달성하기 위한 본 발명에 따른, 디스플레이에 사용되는 양자점 집합체의 집합 방법은, 콜로이드 분산액에 양자점이 분산된 양자점 잉크를 잉크젯 카트리지에 수용하는 단계; 상기 양자점 잉크를 일정한 크기 형태로 계면활성제가 포함된 물 수용액에 분사하는 단계; 상기 양자점 잉크에 자외선을 조사하여 경화시키는 단계; 및 상기 양자점을 상기 물 수용액으로부터 건져내는 단계;를 포함하여 구성된다.상기 일정한 크기의 상기 양자점 잉크의 크기는, 30nm~ 300um의 크기로 형성되는 것일 수 있다. 상기와 같은 목적을 달성하기 위한 본 발명에 따른, 디스플레이에 사용되는 양자점 집합체의 집합 방법은, 기판을 마련하는 단계; 상기 기판에 패턴을 형성하는 단계; 상기 형성된 패턴에 따라 콜로이드 분산액에 양자점이 분산된 제1 양자점 잉크를 도포하는 단계; 상기 패턴화된 제1 양자점 잉크에 자외선을 조사하여 경화시키는 단계; 상기 패턴을 제거하는 단계; 상기 제거된 패턴에 상기 단색의 양자점과는 다른 색을 갖는 제2 양자점 잉크를 도포하는 단계; 및 상기 패턴화된 제2 양자점 잉크에 자외선을 조사하여 경화시키는 단계;를 포함하여 구성된다. 상기 패턴을 형성하는 단계는, 상기 기판에 포토레지스트를 도포하는 단계; 상기 포토레지스트에 빛을 조사하여 패턴을 현상하는 단계; 및 상기 빛이 조사된 부분을 현상액으로 제거하여 패턴을 형성하는 단계;를 포함하여 구성될 수 있다.  상기 패턴을 제거하는 단계는, 상기 패턴을 용매에 녹이는 것 또는 상기 패턴을 태우는 것 중 어느 하나의 것을 이용하여 제거하도록 구성될 수 있다. 상기와 같은 목적을 달성하기 위한 본 발명에 따른, 디스플레이에 사용되는 양자점 집합체의 집합 방법은, 기판을 마련하는 단계; 상기 기판에 패턴을 형성하는 단계; 상기 기판에 형성된 패턴에 콜로이드 분산액에 양자점이 분산된 제1 양자점 잉크를 도포하는 단계; 상기 양자점 잉크에 고분자를 전사하는 단계; 상기 패턴화된 제1 양자점 잉크 및 상기 제1 고분자를 자외선을 조사하여 경화시키는 단계; 상기 패턴을 제거하는 단계; 상기 제거된 패턴의 위치에 상기 제1 양자점 잉크와는 다른 색을 갖는 제2 양자점 잉크를 도포하는 단계; 상기 제2 양자점 잉크에 제2 고분자를 전사하는 단계; 및 상기 패턴화된 제2 양자점 잉크 및 고분자를 자외선을 조사하여 경화시키는 단계;를 포함하여 구성된다.상기 패턴을 형성하는 단계는, 상기 기판에 포토레지스트를 도포하는 단계; 상기 포토레지스트에 빛을 조사하여 패턴을 현상하는 단계; 및 상기 빛이 조사된 부분을 현상액으로 제거하여 패턴을 형성하는 단계;를 포함하여 구성될 수 있다.  상기 패턴을 제거하는 단계는, 상기 패턴을 용매에 녹이는 것 또는 상기 패턴을 태우는 것 중 어느 하나의 것을 이용하여 제거하도록 구성될 수 있다. 상기와 같은 목적을 달성하기 위한 본 발명에 따른, 디스플레이에 사용되는 양자점 집합체의 집합 방법은, 기판을 마련하는 단계; 상기 기판에 패턴을 형성하는 단계; 상기 기판에 형성된 패턴에 콜로이드 분산액에 양자점이 분산된 제1 양자점 잉크를 도포하는 단계; 상기 제1 양자점 잉크에 고분자를 전사하는 단계; 상기 패턴화된 제1 양자점 잉크 및 고분자를 자외선을 조사하여 경화시키는 단계; 상기 패턴을 제거하는 단계; 상기 제거된 패턴의 위치에 상기 제1 양자점 잉크와는 다른 색을 갖는 제2 양자점 잉크를 도포하는 단계; 양기 제2 양자점 잉크에 고분자를 전사하는 단계; 및 상기 제2 양자점 잉크 및 고분자를 자외선을 조사하여 경화시키는 단계;를 포함하여 구성된다. 상기 패턴을 형성하는 단계는, 상기 기판에 포토레지스트를 도포하는 단계; 상기 포토레지스트에 빛을 조사하여 패턴을 현상하는 단계; 및 상기 빛이 조사된 부분을 현상액으로 제거하여 패턴을 형성하는 단계;를 포함하여 구성될 수 있다.  상기 패턴을 제거하는 단계는, 상기 패턴을 용매에 녹이는 것 또는 상기 패턴을 태우는 것 중 어느 하나의 것을 이용하여 제거하도록 구성될 수 있다. 상기와 같은 목적을 달성하기 위한 본 발명에 따른, 디스플레이에 사용되는 양자점 집합체의 집합 방법은, 기판을 마련하는 단계; 상기 기판에 패턴을 형성하는 패턴형성 단계; 상기 기판에 형성된 패턴에 고분자 및 콜로이드 분산액에 분산된 제1 양자점수지를 도포하는 단계; 상기 제1 양자점수지에 자외선을 조사하여 경화시키는 단계; 상기 패턴을 제거하는 단계; 상기 제거된 패턴의 위치에 상기 제1 양자점수지와는 다른 색을 갖는 제2 양자점수지를 도포하는 단계; 상기 제2 양자점 잉크 및 고분자를 자외선을 조사하여 경화시키는 단계;를 포함하여 구성된다. 상기 패턴을 형성하는 단계는, 상기 기판에 포토레지스트를 도포하는 단계; 상기 포토레지스트에 빛을 조사하여 패턴을 현상하는 단계; 및 상기 빛이 조사된 부분을 현상액으로 제거하여 패턴을 형성하는 단계;를 포함하여 구성될 수 있다.  상기 패턴을 제거하는 단계는, 상기 패턴을 용매에 녹이는 것 또는 상기 패턴을 태우는 것 중 어느 하나의 것을 이용하여 제거하도록 구성될 수 있다. 상기와 같은 목적을 달성하기 위한 본 발명에 따른, 디스플레이에 사용되는 양자점 집합체의 집합 방법은, 유기용매에 양자점을 확산시키는 단계; 상기 유기용매에 유화제를 첨가하여 분산시키는 단계; 및 상기 유기용매의 농도 증가에 따라 양자점이 응고되어 구형의 양자점 집합체를 형성하는 단계;를 포함하여 구성된다.  
[ 발명의 효과 ]
상기와 같은 해결수단에 의한 본 발명에 따른 디스플레이에 사용되는 양자점 집합체 및 집합 방법은, 같은 색깔을 지니는 양자점들을 하나의 집합체로 형성하여 간섭을 최소화시킴으로서 양자점들의 에너지가 색의 간섭에 의해 분산되지 않아 에너지 효율이 향상되는 효과가 있다. 상기와 같은 해결수단에 의한 본 발명에 따른 디스플레이에 사용되는 양자점 집합체 및 집합 방법은, 같은 색깔을 지니는 양자점들을 하나의 집합체로 형성하여 간섭을 최소화시킴으로서 양자점들의 색이 간섭에 의해 발생하는 깜박거림 현상을 감소시키는 효과가 있다. 
[ 도면의 간단한 설명 ]
도 1은 PL에 있어서 양자점을 넣는 방식에 따라 구분한 것을 나타낸 도면. 도 2는 일반적으로 양자점이 응집하여 있는 상태를 나타낸 도면. 도 3은 본 발명의 일 실시예에 따른 양자점을 집합체로 구성하는 것을 나타낸 도면. 도 4는 본 발명의 일 실시예에 따른 균일한 크기의 양자점 집합체를 제조하는 방법을 나타내는 도면. 도 5는 본 발명의 다른 실시예에 따른 균일한 크기의 양자점 집합체를 제조하는 공정을 나타낸 도면. 도 6는 본 발명의 또 다른 실시예에 따른 균일한 크기의 양자점 집합체를 제조하는 공정을 나타낸 도면. 도 7은 본 발명의 또 다른 실시예에 따른 균일한 크기의 양자점 집합체를 제조하는 공정을 나타낸 도면. 도 8은 본 발명의 또 다른 실시예에 따른 양자점 집합체를 제조하는 공정을 나타낸 도면. 도 9는 본 발명의 또 다른 실시예에 따른 양자점 집합체를 제조하는 공정을 나타낸 도면. 도 10은 본 발명의 또 다른 실시예에 따른 양자점 집합체를 제조하는 공정을 나타낸 도면. 도 11은 본 발명의 또 다른 실시예에 따른 균일한 크기의 양자점 집합체를 제조하는 공정을 나타낸 도면. 
[ 발명을 실시하기 위한 구체적인 내용 ]
이하, 본 발명의 실시예를 나타내는 첨부 도면을 참조하여 본 발명을 더욱 상세히 설명한다.도 3은 본 발명의 일 실시예에 따른 양자점을 집합체로 구성하는 것을 나타낸 도면이다. 도 3의 (a)는 장파장을 흡수하는 적색의 양자점 집합체(10)로 구성한다. 도 3의 (b)는 단파장을 흡수하는 녹색의 양자점 집합체(20)로 구성한다. 양자점은 Ⅱ-Ⅳ족, Ⅲ-Ⅳ족, Ⅴ족 양자점 또는 이들의 혼합물일 수 있다. 양자점은, CdS, CdSe, CdTe, ZnS, ZnSe, ZnTe, HgS, HgSe, HgTe, GaN, GaP, GaAs, InP 및 InAs 중 적어도 하나를 포함하나, 이에 제한되지 않는다. 경우에 따라, 나열한 양자점들 중 2개 이상의 혼합물을 사용할 수 있다. 예를 들어, 2개 이상의 양자점이 단순 혼합상태로 존재하는 양자점 혼합물, 혹은, 코어-쉘(core-shell) 구조를 가진 결정 또는 그래디언트(gradient) 구조를 가진 결정과 같이 동일 결정 내에 2 종 이상의 화합물 결정이 부분적으로 나뉘어져 존재하는 혼합결정, 또는 2 종 이상의 나노결정 화합물을 사용할 수도 있다. 예를 들어, 양자점은 홀이 외부로 잘빠져나갈 수 있도록 하는 코어 구조를 가지거나, 코어 및 코어를 덮는 쉘을 포함한 코어/쉘 구조를 가질 수 있다.코어는 CdSe, CdS, ZnS, ZnSe, CdTe, CdSeTe, CdZnS, PbSe, AgInZnS 및 ZnO로 이루어진 군으로부터 선택된 하나 이상의 물질을 포함할 수 있으나, 이에 한정되는 것은 아니다. 상기 쉘은 CdSe, ZnSe, ZnS, ZnTe, CdTe, PbS, TiO, SrSe 및 HgSe으로 이루어진 군으로부터 선택된 하나 이상의 물질을 포함할 수 있으나, 이에 한정되는 것은 아니다.이와 같은 적색의 양자점 집합체(10)와 녹색의 양자점 집합체(20)를 전술한 PL의 온칩 방식, 측면 광학 방식 및 필름 방식에 적용하여 간섭을 최소화시킬 수 있다. 도면에서는 적색의 양자점 집합체(10)와 녹색의 양자점 집합체(20)에 대하여 개시하였지만, 전술한 바와 같이 양자점은 흡수하는 파장의 길이에 따라 다양한 색깔을 발광할 수 있으므로 적색 및 녹색 이외의 색깔을 발광하는 양자점을 제조할 수 있으며, 이는 전술한 바와 같이 다양한 물질을 이용하여 제조될 수 있음을 당업자라면 쉽게 이해할 수 있을 것이다. (실시예 1)도 4는 본 발명의 일 실시예에 따른 균일한 크기의 양자점 집합체를 제조하는 방법을 나타내는 도면이다. 도 4에서 이중튜브(30)는 내측 튜브(32)와 외측 튜브(34)로 구성된다. 내측 튜브(32)의 내경은 수 마이크로미터에서 수백마이크로미터 수준의 것을 사용할 수 있고, 내측 튜브 및 내측 튜브의 끝단은 부드럽게 마감이 된 것을 사용한다. 이중 튜브(30)는 작은 크기의 내측 튜브(32)가 큰 크기의 외측 튜브(34) 내부로 삽입되어 광중합 가능한 액상의 접착제를 이용하거나 기타 방법을 통해 누출 없이 고정시켜 제조된다. 이때 내측 튜브(32)와 외특 튜브(34)는 각각 분리된 입구를 가지며 내측 튜브(32)의 입구는 콜로이드 분산액과 함께 동일한 색깔의 양자점이 혼합된 용액(이하, 양자점 잉크로 약칭함)을 공급하는 제1 공급장치(40)와 연결되고, 외측튜브(34)의 입구는 계면활성제를 포함하는 물을 공급하는 제2 공급장치(50)와 연결된다. 이때, 양자점은 2.5nm크기의 녹색을 발광하는 양자점을 사용한다. 먼저 적하(dripping) 모드에서 액적(36)은 물의 흐름에 의한 항력(drag force)과 계면장력에 의해 주어지는 모세관 힘(capillary force)의 균형에 의하여 만들어진다. 형성되는 액적(36)의 크기는 주로 내측 튜브(32)의 내경과 외측 튜브(34)에 흐르는 물의 유속에 의해 정해지게 되며, 바람직하게는 상기 액적(36)의 크기는 30nm~ 300um의 크기로 형성되도록 구성한다. 이중튜브(30)의 내측 튜브(32)의 내경이 클수록, 물의 유속이 낮을수록 큰 액적(36)이 형성된다. 한편 양자점 잉크의 유속은 액적(36)의 형성 주기를 결정할 뿐 액적(36)의 크기에는 영향을 주지 않는다. 따라서 동일한 크기의 액적을 더 빠른 속도로 만들고자 할 경우에는 물의 유속을 유지한 상태로 양자점 잉크의 유속만을 증가시키면 된다.그러나 양자점 잉크의 유속이 물의 유속에 가까워지게 되면 적하 모드에서 분출(jetting) 모드로 액적 형성의 메커니즘이 변하게 된다. 분출모드란 콜로이드 분산액이 실린더 형태로 길게 분출되는 경우를 말하는데, 이때 계면에너지의 불안정성으로 인해 콜로이드 분산액이 실린더 형태로 끊어지게 된다. 이는 플라토-레일리 불안정(Plateau-Rayleigh instability)으로 알려진 현상이다. 따라서, 제1 공급장치(40)는 양자점 잉크의 유속을 적하 모드로 유지되도록 적절히 조절해야 한다.  양자점 잉크가 액적(36)의 형태로 물의 흐름에 따라 흐르면서 자외선램프(38)를 지나게 되고, 따라서 양자점 잉크(36)는 액적상태의 모양을 유지한 상태로 고형화 된다. 이때 고형화된 양자점 집합체(20)는 동일한 특성을 갖는 양자점 입자들이 면심입방구조체를 이룬 상태로 콜로이드 분산액에 의해 코팅 상태로 고형된 된다. 한편, 전술한 동일한 특성을 갖는 양자점 집합체(20)는 동일한 파장을 흡수하여 동일한 색을 방출한다. 따라서, 동일한 특성(크기)을 갖는 양자점 집합체(10, 20)는 동일한 색을 방출한다. 전술한 실시예 1에서는 녹색을 띄는 양자점 집합체(20)를 제조하는 공정에 대하여 설명하였지만, 녹색 이외의 양자점 집합체도 동일한 방식으로 제조될 수 있음을 당업자라면 쉽게 이해할 수 있을 것이다. (실시예 2)도 5는 본 발명의 다른 실시예에 따른 균일한 크기의 양자점 집합체를 제조하는 공정을 나타낸 도면이다. 도 5에서와 같이 단일 색깔의 양자점 잉크를 잉크젯 카트리지(60)에 수용한다. 양자점 잉크는 콜로이드 분산액에 양자점을 고르게 분산시킨 액체가 사용될 수 있다. 실시예 2에서는 녹색을 발광하는 2.5nm크기의 하는 양자점에 대하여 설명하기로 한다. 수용된 양자점 잉크를 일정한 크기 형태로 기판(64) 상에 분사한다. 기판(64) 상에 분사되는 양자점 잉크(63)의 크기는 30nm~ 300um의 크기로 형성되도록 구성한다. 바람직하게는 형성하는 액적의 크기에 맞춰서 노즐의 직경을 수 나노미터 내지 수백마이크로미터 수준의 것을 사용할 수 있다. 양자점 잉크(63)를 기판(64) 상에 일정한 크기로 노즐(62)을 통해 분사하여 양자점 잉크(63)를 일정한 크기의 반원형 또는 렌즈 형태로 형성한다. 기판(64)은 실리콘(Si) 결정체로 구성할 수 있으며, 유리기판 또는 합성수지 재질의 기판일 수 있다. 상기 분사된 양자점 잉크(63)를 자외선에 노출시켜 경화시켜 양자점 집합체(20)를 생성한다. 전술한 실시예 2에서는 녹색을 띄는 양자점 집합체(20)를 제조하는 공정에 대하여 설명하였지만, 녹색 이외의 양자점 집합체도 동일한 방식으로 제조될 수 있음을 당업자라면 쉽게 이해할 수 있을 것이다. (실시예 3)도 6는 본 발명의 또 다른 실시예에 따른 균일한 크기의 양자점 집합체를 제조하는 공정을 나타낸 도면이다. 도 6에서와 같이 단일 색깔의 양자점 잉크(63)를 잉크젯 카트리지(60)에 수용한다. 본 실시예에서는 녹색을 발광하는 2.5nm크기의 하는 양자점의 예에 대하여 설명하기로 한다. 양자점 잉크(63)를 일정한 크기 형태로 계면활성제가 포함된 물 수용액(65)에 분사시킨다. 물 수용액(65)에 일정한 크리고 형성된 양자점 잉크(63)의 크기는 30nm~ 300um의 크기로 형성되도록 구성한다. 바람직하게는 형성하는 액적의 크기에 맞춰서 노즐의 직경을 수 나노미터 내지 수백마이크로미터 수준의 것을 사용할 수 있다. 양자점을 계면활성재가 포함된 물 수용액(65)에 일정한 액적 상태의 크기로 노즐을 통해 분사하여 일정한 크기의 액적 형태의 양자점 잉크(63)를 분사한다. 물 수용액(65)에 함침된 상태의 양자점 잉크(63)를 자외선에 노출시켜 경화시켜 양자점 집합체(20)를 생성한다. 생성된 양자점 집합체(20)를 물 수용액(65)으로부터 건져낸다. 전술한 실시예 3에서는 녹색을 띄는 양자점 집합체(20)를 제조하는 공정에 대하여 설명하였지만, 녹색 이외의 양자점 집합체도 동일한 방식으로 제조될 수 있다. 또한, 실시예 3의 경우 다른 양자점을 혼합하여 양자점들이 혼합된 상태의 양자점 집합체를 생성할 수도 있다. (실시예 4)도 7은 본 발명의 또 다른 실시예에 따른 균일한 크기의 양자점 집합체를 제조하는 공정을 나타낸 도면이다. 먼저, 기판(64)을 마련한다. 기판(64)은 실리콘 결정체로 구성된 웨이퍼일 수 있으며, 유리기판 또는 합성수지 재질의 기판일 수 있다. 바람직하게는 기판은 실리콘 결정체로 구성한다. 도 7의 (a)에서와 같이 마련된 기판(64)에 패턴(72)을 형성한다. 패턴은, 상기 기판에 포토레지스트를 도포하고, 상기 포토레지스트에 빛을 조사하여 조사된 부분을 현상액으로 제거하여 형성한다. 패턴(72)은 원형의 패턴을 내포하는 일정한 형태로 구성될 수 있으며, 또는 기타 타원형 및 다각형의 형상을 내포하는 형태로 구성할 수 있다. 패턴(72)이 형성된 부분 이외의 형상 부분을 현상액으로 제거하여 거푸집이 되는 패턴(72)을 형성한다. 도 7의 (b)에서와 같이 패턴(72)이 형성하는 거푸집에 단색의 양자점 잉크를 도포하여 원형, 타원형, 다각형의 양자점패턴(74)을 형성한다. 양자점패턴(74)에 자외선을 조사하여 양자점패턴(74)을 경화시킨다. 본 실시예에서는 녹색을 발광하는 2.5nm크기의 하는 양자점의 예에 대하여 설명하기로 한다. 상기 거푸집으로 사용된 패턴(72)을 제거한다. 거푸집으로 사용된 패턴(72)의 제거는 패턴(72)에 사용된 포토레지스트를 알코올과 같은 분극성 용매에 녹이는 것 또는 상기 패턴(72)을 버닝(burning)하는 것 중 어느 하나의 방법을 이용하여 제거할 수 있다. 도 7의 (c)에서와 같이 양자점패턴(74)을 떼어내어 원형, 타원형 또는 다각형의 양자점 집합체(20)를 생성할 수 있다. 제조된 양자점 집합체(20)의 크기는 30nm~ 300um의 크기로 형성되도록 구성한다. (실시예 5)도 8은 본 발명의 또 다른 실시예에 따른 양자점 집합체를 제조하는 공정을 나타낸 도면이다. 먼저, 기판(64)를 마련한다. 기판(64)는 실리콘 결정체로 구성된 웨이퍼일 수 있으며, 유리기판 또는 합성수지 재질의 기판일 수 있다. 바람직하게는 기판(64)는 실리콘 결정체로 구성한다.도 8의 (a)와 같이 기판(64)에 패턴(72)을 형성한다. 패턴(72)은 상기 기판에 포토레지스트를 도포하고, 상기 포토레지스트에 빛을 조사하여 조사된 부분을 현상액으로 제거하여 형성한다. 패턴(72)은 원형의 패턴을 내포하는 일정한 형태로 구성될 수 있으며, 또는 기타 타원형 및 다각형의 패턴을 내포하는 형태로 구성할 수 있다. 또는 일자 형태로 형성될 수 있다. 패턴(72)이 형성된 부분 이외의 부분을 현상액으로 제거하여 원형, 타원형, 다각형 또는 일자 형태의 패턴(72)을 형성한다. 도 8의 (b)와 같이 패턴(72)이 형성하는 거푸집에 단색의 양자점 잉크를 도포하여 양자점패턴(74)을 형성한다. 도 8의 (c)와 같이 거푸집으로 사용된 패턴(72)을 제거한다. 패턴(72)의 제거는 패턴(72)을 분극성 용액인 알코올 등의 용매에 녹이는 것 또는 상기 패턴을 버닝하는 것 중 어느 하나를 이용하여 제거할 수 있다. 양자점패턴(74)에 자외선을 조사하여 양자점 패턴(74)을 경화시킨다. 한편, 양자점패턴(74)은 2.5nm 크기의 녹색을 발광하는 양자점일 수 있다. 도 8의 (d)와 같이 상기 제거된 패턴(72)에 먼저 형성된 양자점패턴(74)과는 다른 색을 갖는 다른색 양자점패턴(76)을 도포하여 기판(64) 상에 형성된 2색을 발광하는 양자점 집합체(22)를 생성할 수 있다. 한편, 다른색 양자점패턴(76)은 6nm 크기의 적색을 발광하는 양자점의 집합체일 수 있다. 단색의 양자점이 도포되고, 패턴을 제거한 이후, 양자점이 형성되지 않은 지점에 패턴을 형성하고 다른 색의 양자점을 도포하는 과정을 반복하여 여러 가지 색을 발광하는 양자점 집합체를 생성할 수도 있다. (실시예 6)도 9는 본 발명의 또 다른 실시예에 따른 양자점 집합체를 제조하는 공정을 나타낸 도면이다. 기판(64)을 마련한다. 기판(64)은 실리콘 결정체로 구성된 웨이퍼일 수 있으며, 유리기판 또는 합성수지 재질의 기판일 수 있다. 바람직하게는 기판은 실리콘 결정체로 구성한다. 도 9의 (a)에서와 같이 기판(64)에 패턴(72)을 형성한다. 패턴(72)은, 기판(64)에 포토레지스트를 도포하고, 상기 포토레지스트에 빛을 조사하고 조사된 부분을 현상액으로 제거하여 형성한다. 패턴(72)은 원형의 패턴을 내포하는 형태로 구성될 수 있으며, 또는 기타 타원형 및 다각형의 형상을 내포하도록 구성할 수 있다. 또는 패턴(72)은 일자 형태로 형성될 수 있다. 도 9의 (b)에서와 같이 패턴(64)이 형성된 부분 이외의 부분을 현상액으로 제거하여 원형, 타원형, 다각형을 내포하는 패턴(64) 또는 일자 형태의 패턴(64)에 의해 형성된 거푸집에 단색의 양자점 잉크를 도포한다. 상기 형성된 양자점 잉크로 채워진 패턴(72)에 고분자를 전사한다. 고분자에 대하여 가압 및 자외선을 조사하여 콜로이드 용액 및 고분자로 코팅된 양자점패턴(74)을 형성한다. 고분자는 UV레진(Ultra Violet Resin), PET(Polyethylene Terephthalate), , PC(Polycarbonat), PMMA(Polymethylmethacrylat), PE(Polyethylen), PP(Polypropylen), PES(Polyethersulfon), PEN(Polyethylennaphthalat), PI(Polyimid) 등의 상용 고분자에 양자점을 분산시킨 용액을 사용할 수 있다. 바람직하게는 UV레진을 사용하여 UV를 조사함으로써, 고분자 및 양자점 잉크를 함께 경화시킬 수 있다. 만약 고분자를 PET, PC, PMMA, PE, PP, PES, PEN, PI 중 어느 하나를 사용하는 경우에는 각각의 고분자의 특성에 맞는 경화방법, 예컨대, 쿨링에 의해 고분자를 경화시킬 수 있다. 본 실시예에 있어서는 고분자로서 UV레진을 사용하는 경우에 대하여 설명하기로 한다. 양자점패턴(74)에 고분자(78)를 전사시켜 고분자양자점패턴(80)을 형성한다. 도 9의 (c)에서와 같이 거푸집으로 사용된 패턴(72)을 제거한다. 패턴(72)의 제거는 패턴(72)을 분극성 용액인 알코올 등의 용매에 녹이는 것 또는 상기 패턴(72)을 버닝하는 것 중 어느 하나를 이용하여 제거할 수 있다. 도 9의 (d)에서와 같이 거푸집으로 사용된 패턴이 제거된 위치에 고분자양자점패턴(80)과는 다른색 양자점패턴을 도포한다. 다른색 양자점패턴에 고분자를 전사시킨다. 고분자 및 양자점 잉크에 대하여 가압하고 자외선을 조사하여 다른색 고분자양자점패턴(82)을 생성한다. 이와 같이 구성하여 기판에 형성된 2색 이상의 양자점 집합체(24)를 형성한다. 한편, 다른색 고분자양자점패턴(82)은 6nm 크기의 적색을 발광하는 양자점의 집합체일 수 있다. (실시예 7)도 10은 본 발명의 또 다른 실시예에 따른 양자점 집합체를 제조하는 공정을 나타낸 도면이다. 기판(64)을 마련한다. 기판(64)은 실리콘 결정체로 구성된 웨이퍼일 수 있으며, 유리기판 또는 합성수지 재질의 기판일 수 있다. 바람직하게는 기판(64)은 실리콘 결정체로 구성한다. 도 10의 (a)에서와 같이 기판(64)에 패턴(72)을 형성한다. 패턴(64)은 상기 기판(64)에 포토레지스트를 도포하고, 상기 포토레지스트에 빛을 조사하고 조사된 부분을 현상액으로 제거하여 형성한다. 패턴(64)은 원형의 형상을 내포하는 일정한 형태로 구성될 수 있으며, 또는 기타 타원형 및 다각형의 형상을 내포하는 형태로 구성할 수 있다. 또는 패턴(64)은 일자 형태로 형성될 수 있다. 패턴(64)이 형성된 부분 이외의 부분을 현상액으로 제거하여 원형, 타원형, 다각형 또는 일자 형태를 내포하는 거푸집인 패턴(64)을 형성한다. 패턴(64)에 의해 형성된 거푸집에 고분자에 분산된 단색의 양자점패턴(80)을 전사시킨다. 고분자에 분산된 양자점패턴(80)은 UV레진, PET, PC, PMMA, PE, PP, PES, PEN, PI 등의 상용 고분자에 양자점 잉크를 분산시킨 용액을 사용할 수 있다. 본 실시예에 있어서는 고분자로서 UV레진을 사용하는 경우에 대하여 설명하기로 한다. 거푸집으로 사용된 패턴을 제거한다. 패턴의 제거는 패턴을 분극성 용액인 알코올 등의 용매에 녹이는 것 또는 상기 패턴을 버닝(burning)하는 것 중 어느 하나를 이용하여 제거할 수 있다. 상기 단색의 양자점과는 다른 색의 양자점을 고분자에 분산시킨 수지를 패턴(72)이 제거된 위치에 전사시킨다. 고분자에 대하여 가압하고 자외선을 조사하여 다른색 고분자양자점패턴(82)을 생성한다. 이와 같이 구성하여 기판에 형성된 2색 이상의 양자점 집합체(24)를 형성한다. 한편, 단색의 양자점이 도포되고, 패턴을 제거한 이후, 양자점이 형성되지 않은 지점에 패턴을 형성하고 고분자에 다른색의 양자점 잉크가 혼합된 수지를 전사하는 과정을 반복하여 여러 가지 색을 발광하는 양자점 집합체를 생성할 수도 있다. (실시예 8) 도 11은 본 발명의 또 다른 실시예에 따른 균일한 크기의 양자점 집합체를 제조하는 공정을 나타낸 도면이다. 화학적으로 입자를 뭉치게 하는 방법으로, 용액의 양이온, 음이온 농도 변화를 초래해 용액의 분산 안정도를 떨어뜨려 양자점들이 서로 뭉치게 만든다. 도 11의 (a)에서와 같이 유기용매(110)상에 양자점을 확산시킨다. 도 11의 (b)와 같이 양자점이 확상된 유기용매(110)에 일정량의 유화제(120)를 첨가하여 분산시켜 양자점 집합체(20)를 얻는 것이다. 첫 번째 단계에서 도 11의 (a)와 같이 양자점을 유화용매(110) 내에서 분산시킨다. 두 번째 단계에서 유화제(120)를 섞어 양자점에 대한 친화도가 낮은 수용액 상에서 에멀션이 확산되도록 한다. 에멀션이 확산되면 계면에서는 유기용매(110) 농도가 증가함에 따라 유화제(120)와 함께 양자점의 코아세르베이션(coacervation)이 일어난다. 마지막 단계에서 도 11의 (c)와 같이 고분자의 응고(solidification)가 일어나 구형의 양자점 집합체(20)를 형성하며 이러한 과정들은 순간적이며 자발적으로 진행된다. 양자점 집합체(20)의 크기는 안정화제, 고분자의 종류, 분산 방법에 따라 달라진다. 이때 계면활성제(양친성블록공중합체 등)를 첨가하여 입자들이 자기조립하면서 선택적으로 뭉치게 할 수 있다. 한편, 전술한 실시예에 있어서는 적색 양자적 집합체(10) 및 녹색 양자점 집합체(20)에 대해서 설명하였지만, 적색 양자적 집합체(10) 및 녹색 양자점 집합체(20) 이외의 색을 발광하는 양자적 집합체로 구성할 수 있음을 당업자라면 쉽게 이해할 수 있을 것이다. 이상에서 기술한 실시예들은 모든 면에서 예시적인 것이며, 한정적인 것이 아닌 것으로서 이해되어야 하고, 본 발명의 범위는 전술한 상세한 설명보다는 후술하는 특허청구범위에 의하여 나타내어지는 것이므로, 특허청구범위의 의미 및 범위 그리고 그 등가개념으로부터 도출되는 모든 변경 또는 변형된 형태가 본 발명의 범위에 포함되는 것으로 해석되어야 한다.
[ 부호의 설명 ]
10, 20, 22, 24 : 양자점 집합체30 : 이중튜브 			32 : 내측 튜브34 : 외측 튜브			36 : 액적38 : 자외선램프			40 : 제1 공급장치50 : 제2 공급장치 		60 : 잉크젯 카트리지62 : 노즐				63 : 양자점 잉크64 : 기판				72 : 패턴74, 76 : 양자점패턴		78 : 고분자80, 82 : 고분자양자점패턴	110 : 유기용매120 : 유화제